【手続補正書】
【提出日】平成27年8月7日(2015.8.7)
【手続補正１】
【補正対象書類名】特許請求の範囲
【補正対象項目名】全文
【補正方法】変更
【補正の内容】
【特許請求の範囲】
【請求項１】
エチレン−酢酸ビニル共重合体、及びポリエチレンを含む積層体形成用シート製造用組成物であって、
前記エチレン−酢酸ビニル共重合体が海相であり、前記ポリエチレンが島相である海島構造を有し、
前記エチレン−酢酸ビニル共重合体（ＥＶＡ）と前記ポリエチレン（ＰＥ）の体積比（ＥＶＡ：ＰＥ）が、９０：１０〜３０：７０の範囲であり、
前記海島構造を形成するための混練時において、ＥＶＡの粘度ＶEVA［Ｐａ・ｓ］に対してＰＥの粘度ＶPE［Ｐａ・ｓ］が０．１〜２０倍であり、且つＥＶＡの粘度ＶＥＶＡが１０００〜５００００Ｐａ・ｓであり、ＰＥの粘度ＶＰＥが２００００〜１２００００Ｐａ・ｓであり、前記混練時のせん断速度が５０〜６５０ｓ−１であることを特徴とする組成物。
【請求項２】
組成物の粘度が３００００Ｐａ・ｓとなる温度が、７０〜１００℃であり、且つ組成物の粘度が２００００〜５００００Ｐａ・ｓとなる温度範囲の幅が５．０℃以上である請求項１に記載の組成物。
【請求項３】
前記ポリエチレンが、低密度ポリエチレン及び／又は直鎖状低密度ポリエチレンから選択される１種以上のポリエチレンからなる請求項１又は２に記載の組成物。
【請求項４】
前記ポリエチレンが、２種以上のポリエチレンからなる請求項１〜３のいずれか１項に記載の組成物。
【請求項５】
前記ポリエチレンが、１種以上の低密度ポリエチレン、及び１種以上の直鎖状低密度ポリエチレンからなる請求項４に記載の組成物。
【請求項６】
前記エチレン−酢酸ビニル共重合体のＪＩＳ  Ｋ７２１０で規定されるメルトフローレートが、１．０〜５０．０ｇ／１０分である請求項１〜５のいずれか１項に記載の組成物。
【請求項７】
前記エチレン−酢酸ビニル共重合体の酢酸ビニル含有量が、２０〜４０質量％である請求項１〜６のいずれか１項に記載の組成物。
【請求項８】
請求項１〜７のいずれか１項に記載の積層体形成用シート製造用組成物の製造方法であって、
前記エチレン−酢酸ビニル共重合体（ＥＶＡ）及び前記ポリエチレン（ＰＥ）を、ＥＶＡの粘度ＶEVA［Ｐａ・ｓ］に対するＰＥの粘度ＶPE［Ｐａ・ｓ］が０．１〜２０倍となる条件下で混練する混練工程を含み、
該条件において、ＥＶＡの粘度ＶＥＶＡが１０００〜５００００Ｐａ・ｓであり、ＰＥの粘度ＶＰＥが２００００〜１２００００Ｐａ・ｓであり、
前記混練する際のせん断速度が５０〜６５０ｓ−１であることを特徴とする製造方法。
【請求項９】
前記混練工程が、７０〜１３０℃の温度条件で混練する工程である請求項８に記載の製造方法。
【請求項１０】
請求項１〜７のいずれか１項に記載の組成物をシート状に製膜したことを特徴とする積層体形成用シート。
【請求項１１】
合わせガラス用中間膜又は太陽電池用封止膜である請求項１０に記載の積層体形成用シート。
【手続補正２】
【補正対象書類名】明細書
【補正対象項目名】００１３
【補正方法】変更
【補正の内容】
【００１３】
上記目的は、エチレン−酢酸ビニル共重合体、及びポリエチレンを含む積層体形成用シート製造用組成物であって、前記エチレン−酢酸ビニル共重合体が海相であり、前記ポリエチレンが島相である海島構造を有し、前記エチレン−酢酸ビニル共重合体（ＥＶＡ）と前記ポリエチレン（ＰＥ）の体積比（ＥＶＡ：ＰＥ）が、９０：１０〜３０：７０の範囲であり、前記海島構造を形成するための混練時において、ＥＶＡの粘度ＶEVA［Ｐａ・ｓ］に対してＰＥの粘度ＶPE［Ｐａ・ｓ］が０．１〜２０倍であり、且つＥＶＡの粘度ＶＥＶＡが１０００〜５００００Ｐａ・ｓであり、ＰＥの粘度ＶＰＥが２００００〜１２００００Ｐａ・ｓであり、前記混練時のせん断速度が５０〜６５０ｓ−１であることを特徴とする組成物によって達成される。
【手続補正３】
【補正対象書類名】明細書
【補正対象項目名】００１４
【補正方法】変更
【補正の内容】
【００１４】
これにより、エチレン−酢酸ビニル共重合体（ＥＶＡ）とポリエチレン（ＰＥ）とが混合された組成物であっても、ＥＶＡ組成物と同様な範囲の加工可能温度幅が得られ、加工可能粘度範囲が得られる温度についてもＥＶＡ組成物に近くなり、加工特性を向上することができる。これは、上記組成物において、ＥＶＡ成分が海相（連続相）であり、ＰＥ成分が島相であることにより、ＥＶＡとＰＥが共連続構造、もしくはＥＶＡ成分が島相、ＰＥ成分が海相となって混合されている場合に比べてＰＥの物性が発現し難くなるためと考えられる。上記範囲の配合比であれば、ＰＥを配合することによる耐熱性等の向上効果が得られ、上記の海島構造を有することによる加工特性に優れた組成物とすることができる。また、上記粘度の倍率とすることで、更にＰＥの配合比が高い、海島構造を有する組成物とすることができる。
【手続補正４】
【補正対象書類名】明細書
【補正対象項目名】００１６
【補正方法】変更
【補正の内容】
【００１６】
（１）前記ポリエチレンからなる島相の平均径（（平均長径（ｌ）＋平均短径（ｄ））／２）が４０μｍ以下である。これにより、更に樹脂組成物の加工特性を向上させることができる。また、島相を密にすることにより、更にＰＥの配合比を高くすることができる。ＰＥからなる島相の平均径（（平均長径（ｌ）＋平均短径（ｄ））／２）は５〜２５μｍが好ましい。
（２）前記ポリエチレンからなる島相の平均アスペクト比（平均長径（ｌ）／平均短径（ｄ））が、４０以下である。これにより、更にＰＥの配合比を高くすることができる。
（３）組成物の粘度が３００００Ｐａ・ｓとなる温度が、７０〜１００℃であり、且つ組成物の粘度が２００００〜５００００Ｐａ・ｓとなる温度範囲の幅が５．０℃以上である。
（４）前記ポリエチレンが、低密度ポリエチレン及び／又は直鎖状低密度ポリエチレンから選択される１種以上のポリエチレンからなる。これらのポリエチレンは比較的低融点で、結晶化度が低い点で好ましい。
（５）前記ポリエチレンが、２種以上のポリエチレンからなる。
（６）前記ポリエチレンが、１種以上の低密度ポリエチレン、及び１種以上の直鎖状低密度ポリエチレンからなる。低密度ポリエチレンと直鎖状低密度ポリエチレンとを併用することで、引張強度に優れ、且つ比較的低融点の組成物を得ることができる。
（７）前記エチレン−酢酸ビニル共重合体のＪＩＳ Ｋ７２１０で規定されるメルトフローレートが、１．０〜５０ｇ／１０分である。
（８）前記エチレン−酢酸ビニル共重合体の酢酸ビニル含有量が、２０〜４０質量％である。
【手続補正５】
【補正対象書類名】明細書
【補正対象項目名】００１７
【補正方法】変更
【補正の内容】
【００１７】
また、本発明の目的は、本発明の積層体形成用シート製造用組成物の製造方法であって、前記エチレン−酢酸ビニル共重合体（ＥＶＡ）及び前記ポリエチレン（ＰＥ）を、ＥＶＡの粘度ＶEVA［Ｐａ・ｓ］に対するＰＥの粘度ＶPE［Ｐａ・ｓ］が０．１〜２０倍となる条件下で混練する混練工程を含み、該条件において、ＥＶＡの粘度ＶＥＶＡが１０００〜５００００Ｐａ・ｓであり、ＰＥの粘度ＶＰＥが２００００〜１２００００Ｐａ・ｓであり、前記混練時のせん断速度が５０〜６５０ｓ−１であることを特徴とする製造方法によって達成される。
【手続補正６】
【補正対象書類名】明細書
【補正対象項目名】００１８
【補正方法】変更
【補正の内容】
【００１８】
本発明の製造方法は、前記混練工程が、７０〜１３０℃の温度条件で混練する工程であることが好ましい。